(57)【要約】その組成が、質量パーセントとして表される下に規定される範囲において、以下の成分、即ち、ＳｉＯ2           ５０〜６０％、好ましくはＳｉＯ2≧５２％、及び／又は、ＳｉＯ2≦５７％Ａｌ2Ｏ3          １０〜１９％、好ましくはＡｌ2Ｏ3≧１３％、及び／又は、Ａｌ2Ｏ3≦１７％Ｂ2Ｏ3            １６〜２５％Ｐ2Ｏ5            ０．５〜４％Ｎａ2Ｏ           １．５％以下、好ましくはＮａ2Ｏ≦０．８％Ｋ2Ｏ             １．５％以下、好ましくはＫ2Ｏ≦０．８％Ｒ2Ｏ             ２％以下、好ましくはＲ2Ｏ≦１％ＣａＯ            １０％以下ＭｇＯ            １０％以下Ｆ                ０〜２％以下ＲＯ              ４〜１５％、好ましくはＲＯ≧６％、及び／又は、ＲＯ≦１０％その他            ３％以下式中、Ｒ2Ｏ＝Ｎａ2Ｏ＋Ｋ2Ｏ＋Ｌｉ2Ｏ、ＲＯ＝ＣａＯ＋ＭｇＯを含んで成る、強化用ガラスヤーン。このようなガラス組成物の誘電特性は特に有利である。【特許請求の範囲】
【請求項１】
その組成が、質量パーセントとして表される下に規定される範囲において、以下の成分、即ち、
2004525066.tif 000005
式中、Ｒ2Ｏ＝Ｎａ2Ｏ＋Ｋ2Ｏ＋Ｌｉ2Ｏ、ＲＯ＝ＣａＯ＋ＭｇＯ
を含んで成る、強化用ガラスヤーン。
【請求項２】
該組成が、Ｐ2Ｏ5≧１％、及び／又は、Ｐ2Ｏ5≦３％若しくはＰ2Ｏ5≦２％でさえあるようなリン（Ｐ2Ｏ5）の含有量を有することを特徴とする、請求項１に記載のガラスヤーン。
【請求項３】
該組成が、ＣａＯ≦８％若しくはＣａＯ≦６％でさえあり、及び／又は、ＣａＯ≧２％若しくはＣａＯ≧４％でさえあるような石灰（ＣａＯ）の含有量を有することを特徴とする、請求項１及び請求項２の何れか１項に記載のガラスヤーン。
【請求項４】
該組成が、ＭｇＯ≦８％若しくはＭｇＯ≦６％でさえあり、及び／又は、ＭｇＯ≧２％であるようなマグネシア（ＭｇＯ）の含有量を有することを特徴とする、請求項１〜３の何れか１項に記載のガラスヤーン。
【請求項５】
該組成が、Ｂ2Ｏ3≧１８％、及び／又は、Ｂ2Ｏ3≦２２％若しくはＢ2Ｏ3≦２０％でさえあるようなホウ素（Ｂ2Ｏ3）の含有量を有することを特徴とする、請求項１〜４の何れか１項に記載のガラスヤーン。
【請求項６】
請求項１〜５の何れか１項によって規定されるガラスヤーンを含んで成ることを特徴とする、ガラスヤーンと有機及び／又は無機材料の複合物。
【請求項７】
プリント回路基材を製造するための、請求項１〜５の何れか１項によって規定されるガラスヤーンの使用。
【請求項８】
１つ又は複数のブッシングの底部に配置された多数のオリフィスから流出する多数の溶融ガラス流が、連続ヤーンの１つ又は複数のウェブの形で引き抜かれ、次いで、フィラメントが１つ又は複数のヤーンに寄せ集められ、移動支持体の上に集められる、請求項１〜５の何れか１項に規定されるガラスヤーンを製造するための方法。
【請求項９】
１つ又は複数のブッシングのオリフィスに送り込む溶融ガラスが、質量パーセントとして表される以下の組成、即ち、
2004525066.tif 000006
式中、Ｒ2Ｏ＝Ｎａ2Ｏ＋Ｋ2Ｏ＋Ｌｉ2Ｏ、ＲＯ＝ＣａＯ＋ＭｇＯ
を有することを特徴とする、請求項８に記載の方法。
【請求項１０】
質量パーセントとして表される下に規定する範囲において、以下の成分、即ち、
2004525066.tif 000007
式中、Ｒ2Ｏ＝Ｎａ2Ｏ＋Ｋ2Ｏ＋Ｌｉ2Ｏ、ＲＯ＝ＣａＯ＋ＭｇＯ
を含んで成る、強化用ガラスヤーンを製造するのに適したガラス組成物。
【発明の詳細な説明】
【技術分野】
【０００１】
本発明は、“強化用”ガラスヤーン（又は“繊維”）、即ち、有機及び／又は無機材料の強化のために使用でき、且つ、織物ヤーンとして使用できるヤーンに関し、このヤーンは、抵抗加熱により一般に加熱されるブッシングの底部に配置されたオリフィスから流出する溶融ガラスの流れを、機械的に引き抜くことにあるプロセスによって得ることができる。
【０００２】
本発明は、より特には、とりわけ有利な新規組成を有する低誘電率のガラスヤーンに向けられる。
【背景技術】
【０００３】
これは、誘電率及び誘電損失の低いガラスヤーンの需要が増大しているためであり、このガラスヤーンは、プリント回路の基材を強化するために織物の形で主に用いられる。該基材は、主に強化材、特にはガラスヤーン及び樹脂から成り、その基材上に、さまざまな電気及び／又は電子部品が配置される。
【０００４】
一方で、ますます高い周波数信号を必要とする電気及び／又は電子信号の処理速度における上昇と、もう一方で、基材上の部品密度を増加させる部品の小型化とともに、この基材の誘電特性が重要になる。これらの特性が期待される性能を有さない場合、過熱及び／又は信号歪みの恐れがあることがある。
【０００５】
通常、プリント回路基板に用いられるポリマーは、本質的にエポキシ樹脂から成る。現在、優れた誘電特性を有するポリマーが公知で、特には、ポリイミド樹脂、シアン酸エーテル、ポリエステル、又は、ＰＴＦＥでさえあり、その誘電特性は満足のいくものである。
【０００６】
それゆえ、プリント回路基板の誘電特性における任意の改良は、本質的には、強化材、即ち、本発明に関連するガラスヤーンの特性を改良することに依存しなければならず、該ガラスヤーンは、一般にプリント回路基板体積の約６０％を占める。
【０００７】
ガラスはＡＣ電流にさらされると、いくらかの電流が、該材料中で消費される電気エネルギーに変わる。この電気エネルギーは誘電損失として公知である。誘電損失は、所与の周波数についてガラス組成に依存する誘電率及び損失正接（ｔａｎδ）に比例する。誘電損失は、
Ｗ＝ｋｆｖ2εｔａｎδ
（例えば、J. C. Dubois著“エンジニアリング手法［Techniques de l'Ingenieur］”における、表題“電子工学［Electronique］”、章Ｅ１８５０“ポリマーの誘電特性［Proprietes dielectriques des polymeres］”を参照）と表され、
式中、
Ｗはガラス中で消費される電気エネルギー又は誘電損失、
ｋは定数、
ｆは周波数、
ｖは電位傾度、
εは誘電率、そして、
ｔａｎδは、誘電正接又は誘電体消散率である。
【０００８】
ｔａｎδが０．１未満の場合、εｔａｎδをε”と表すのが通常である。
【０００９】
周波数が大きくなるほど、又は、ε及び／若しくはｔａｎδが大きくなるほど、誘電損失が大きくなることは、この式から明らかに明白である。
【発明の開示】
【発明が解決しようとする課題】
【００１０】
以降の本明細書において、“誘電特性”という用語は、（ε、ε”）の一対を言う。信号歪みを最小限に抑えるために、εとε”の両方はできる限り小さいことが望ましい。
【００１１】
それゆえ、連続強化用ヤーンを形成するために、繊維化可能なガラス組成物を得ることが重要であり、その誘電特性は、最近のプリント回路の要求に適合している。
【００１２】
より具体的には、１ＧＨｚ（ギガヘルツ）程度、特には、電話方式の場合に０．９〜１．８ＧＨｚの周波数範囲で、部品の動作周波数を増加させる傾向が注目されるべきである。
【００１３】
それゆえ、この周波数範囲でのガラスヤーンの挙動を調べること、及び、特にこの適用分野について誘電損失を制限するために、ガラスヤーンの組成を最適化することが非常に重要である。
【００１４】
この分野で公開された先の研究が、１ＭＨｚ（メガヘルツ）程度の周波数範囲におけるガラスの誘電特性に関するということに注目すべきである。
【００１５】
それゆえ、誘電特性が、ＭＨｚ範囲内の公知ガラスの誘電特性と同程度の大きさである強化用ヤーンを形成するための、新規ガラス組成物を提供することが本発明の目的であり、ガラス組成物は、同時にＧＨｚ範囲の改善された誘電特性を有し、一方で、依然として、経済的に強化用ヤーンを得るよう十分な繊維化特性を有する。
【００１６】
さらに、当該ガラスヤーンは、良好な加水分解抵抗の特性を有することが望ましい。
【００１７】
以降の説明において、以下を規定する。即ち、
→誘電特性に関しては、
−“ＭＨｚ範囲”は、ガラスの誘電特性の特性評価が、特に１ＭＨｚで実施される周波数範囲であり、
−“ＧＨｚ範囲”は、ガラスの誘電特性の特性評価が、特に１０ＧＨｚで実施される周波数範囲であり、
−通常、誘電特性は、ε”が１ＭＨｚでの測定について５０×１０-4未満であり、且つ、１０ＧＨｚでの測定について１００×１０-4未満である場合に、十分であるとみなされる。
【００１８】
さらには、εの値が小さく、好ましくは６未満、又は、５以下でさえあることが望ましい。
【００１９】
→繊維化特性は、
−１０3ポアズ（０．１パスカル秒）の粘度に対応する温度（“Ｔ（ｌｏｇη＝３）”と表され、繊維化がとりわけ白金のブッシングから一般に実施される温度について貴重な情報を与える）、及び、
−“液相線温度”（“Ｔ液相線”と表され、ほとんどの耐火性結晶の成長速度がゼロである温度に相当する）によって特に決定される。液相線温度は、ガラスが失透（devitrify）する傾向を有することのある温度範囲の上限を与える。
【００２０】
Ｔ（ｌｏｇη＝３）が１３５０℃以下であり、且つ、Ｔ液相線が１００℃、好ましくは３００℃よりも高く、Ｔ（ｌｏｇη＝３）よりも低い場合、経済的にガラスを繊維化することができると考えられる。Ｔ（ｌｏｇη＝３）とＴ液相線の間のこの差が大きくなるほど、繊維化が何ら問題なく実施されるようであり、且つ、繊維化の間に破断する恐れを最小限に抑える。
【００２１】
→“加水分解抵抗”という用語は、ガラスが浸出によって溶解しなければならない容量を意味すると理解される。
【００２２】
この特性は、ガラス粉末を沸点に維持した水中に５時間存続させた後（１００ｍｌの水に１０ｇのガラス）、細かく砕かれている（３６０〜４００μｍの）ガラス粉末の質量損失を測定することによって決定される。急激に冷却した後、溶液を濾過し、濾液の一部を蒸発させて質量を測定する。このようにして、試験ガラスのグラムあたり抽出されたガラス（ｍｇでの“浸出された”ガラス）量を測定し、これを“ＤＧＧ”と表す。ＤＧＧ値が小さいほど、ガラスは加水分解に対して抵抗力がある。ガラスの加水分解抵抗は、ＤＧＧ値が２５未満の場合に良好であり、その値が１０未満の場合に優れている。
【００２３】
したがって、最も広く使用されている強化用ガラスヤーンは、ＳｉＯ2−Ａｌ2Ｏ3−ＣａＯ三成分相図の１１７０℃共融物から得られるガラスから形成されるヤーン、特にＥ−ガラスヤーンと言われるヤーンであり、その原型が、米国特許第２，３３４，９８１号明細書、及び、米国特許第２，５７１，０７４号明細書に記載されている。Ｅ−ガラスヤーンは、本質的には、シリカ、アルミナ、石灰、及び、無水ホウ酸に基づいた組成を有する。無水ホウ酸は、“Ｅ−ガラス”−タイプのガラス組成物中に、実際には５〜１３ｗｔ％に及ぶ量で存在し、いくらかのシリカと置き換わる。さらに、Ｅ−ガラスヤーンは、アルカリ金属酸化物（本質的には、Ｎａ2Ｏ及び／又はＫ2Ｏ）の限られた含有量によって特徴づけられる。その誘電特性は、プリント回路基材のための新しい要求に関して不十分であることを示す。
【００２４】
ガラスヤーンの別の系統群が公知であり、シリカ及びホウ素の非常にリッチな組成物から得られる。この系統群のガラスは“Ｄ−ガラス”という名称で公知であり、およそ７５％のＳｉＯ2と、２０％のＢ2Ｏ3と、３％のアルカリ金属とを含んで成る。これらのガラスは、その誘電特性のために特に有利であるが、繊維化することは非常に難しく（Ｔ（ｌｏｇη＝３）＞１４００℃）、それゆえ特に高価である。
【００２５】
有用な誘電特性を得ること、及び、比較的経済的な繊維化条件を達成することを可能にする、組成物の新規系統群が最近報告されている。これらの組成物は、例えば、出願ＷＯ９９／３９３６３及びＷＯ９９／５２８３３に記載されている。
【００２６】
これらの組成物は、ＭＨｚ範囲において測定される誘電特性に非常に有用であるが、表１に与える結果が示すように、ＧＨｚにおいて高い誘電損失を示す。
【課題を解決するための手段】
【００２７】
本発明によるガラスヤーンは、質量パーセントとして表される、下に規定する範囲において、本質的に以下の成分を含んで成る組成物から得られる。
ＳｉＯ2                             ５０〜６０％
Ａｌ2Ｏ3                            １０〜１９％
Ｂ2Ｏ3                              １６〜２５％
Ｐ2Ｏ5                              ０．５〜４％
Ｎａ2Ｏ                             １．５％以下
Ｋ2Ｏ                               １．５％以下
Ｒ2Ｏ（Ｎａ2Ｏ＋Ｋ2Ｏ＋Ｌｉ2Ｏ）    ２％以下
ＣａＯ                              １０％以下
ＭｇＯ                              １０％以下
ＲＯ（ＣａＯ＋ＭｇＯ）              ４〜１５％
Ｆ                                  ０〜２％
その他                              ３％以下
【００２８】
それゆえ、本発明は、ＭＨｚ範囲において良好な誘電特性を得るために選択された組成物の新規系統群を提供する。
【００２９】
驚くべきことに、本発明による組成物はまた、ＧＨｚ範囲において良好な誘電特性を示すことに注目した。
【００３０】
本発明による組成物によって、十分で且つ有利な繊維化特性を得ることができ、特にＴ（ｌｏｇη＝３）≦１３５０℃のために、経済的な繊維化を実施することができる。
【００３１】
注目すべきは、本発明による組成物は、特には１０００℃以下の非常に低い液相線温度を有する。その結果、繊維化用ルツボの低温領域、及び、炉から繊維化用ルツボにガラスを導くチャンネルにおいて、繊維化の間に失透する恐れが実質的に軽減される。
【００３２】
さらには、本発明による組成物は、特にＤＧＧ値が１０未満の良好な加水分解抵抗を示す。
【００３３】
シリカは、本発明によるガラスの網目を形成し、且つ、ガラスを安定化させるという極めて重要な役割を果たす酸化物のうちの１つである。
【００３４】
選択された組成物のシリカ（ＳｉＯ2）含有量は５０〜６０％であり、特には５２％より大きく、及び／又は、特には５７％以下である。
【００３５】
アルミナもまた、本発明によるガラスの網目形成物質を構成し、該ガラスの加水分解抵抗に関して非常に重要な役割を果たす。本発明によって規定される限度の範囲内で、この酸化物の量を１０％未満まで減ずることが、ガラスが実質的に加水分解の攻撃により影響されやすいことを意味するのに対し、この酸化物の量を過剰に増加させることは、失透の恐れと、粘度の上昇を引き起こす。
【００３６】
選択された組成物のアルミナ（Ａｌ2Ｏ3）含有量は、１０〜１９％、特には１３％以上、及び／又は、特には１７％以下である。
【００３７】
選択された組成物の石灰（ＣａＯ）含有量は、１０％以下、特には８％以下、若しくは、６％以下でさえあり、及び／又は、好ましくは２％以上、若しくは、４％以上でさえある。
【００３８】
選択された組成物のマグネシア（ＭｇＯ）含有量は、１０％以下、特には８％以下、若しくは、６％以下でさえあり、及び／又は、好ましくは２％以上である。
【００３９】
Ｐ2Ｏ5の形で表されるリンの添加は、本発明の極めて重要な要点であると考えられる。Ｐ2Ｏ5は０．５〜４％、好ましくは１％以上、及び／又は、好ましくは３％以下、若しくは、２％以下でさえある。この酸化物は、以下に与える結果が示すように、特にＧＨｚ範囲の誘電特性において非常に重要な役割を果たすと考えられる。
【００４０】
アルカリ土類金属の酸化物、石灰とマグネシアに関して規定した範囲によって、粘度を調整すること、及び、本発明によるガラスの失透を調節することが可能となる。良好な繊維化性は、これらアルカリ土類金属酸化物の合計を４〜１５％、好ましくは６％以上、及び／又は、好ましくは１０％以下であるよう選択することによって得られる。
【００４１】
さらには、ＣａＯは加水分解抵抗に有利に寄与すると考えられる。
【００４２】
アルカリ金属酸化物は、特には酸化ナトリウム（Ｎａ2Ｏ）と酸化カリウム（Ｋ2Ｏ）であり、失透を制限するために、及び、場合によってガラスの粘度を減少させるために、本発明によるガラスヤーンの組成物に導入することができる。しかしながら、アルカリ金属酸化物（Ｎａ2Ｏ＋Ｋ2Ｏ＋Ｌｉ2Ｏ）の含有量は、誘電特性における任意の劣化を避けるために、及び、ガラスの加水分解抵抗における不利益な減少を避けるために、２％以下にとどめなければならない。アルカリ金属酸化物の含有量は、他の構成物を有するバッチ材料に含まれる不純物の存在のために一般に０．１％よりも大きく、好ましくは１％以下、又は、０．５％未満、若しくは、０．３％未満でさえある。該組成物は、（Ｎａ2Ｏ、Ｋ2Ｏ、及び、Ｌｉ2Ｏからの）単一のアルカリ金属酸化物を含むことができ、又は、少なくとも２つのアルカリ金属酸化物の組合せを含むことができ、各アルカリ金属酸化物の含有量は、１．５％以下、好ましくは０．８％以下である。
【００４３】
ホウ素の含有量は、１６〜２５％、好ましくは１８％以上、及び／又は、好ましくは２２％以下、若しくは、２０％以下でさえある。本発明の好ましい変形によれば、一方で、Ｄ−ガラスの含有量と比べて、適度な含有量にこの酸化物を制限し、且つ、もう一方で、加水分解抵抗のグレードを落とさないことが望ましい。というのも、ホウ素を有するバッチ材料のコストが高いためである。ホウ素は、バッチ材料として、ホウ素を含んで成るガラスヤーンの屑、例えばＥ−ガラスヤーンの屑を組み入れることにより、適度な量において導入することができる。
【００４４】
ガラスの溶融を改善するために、フッ素（Ｆ2）を少量、特には０．５〜２％を添加することができ、又は、不純物として、特には０．１〜０．５％存在することができる。
【００４５】
可能なＴｉＯ2及び／又はＦｅ2Ｏ3の含有量は、むしろこの系統群の組成物においてしばしば出くわす不純物の含有量とみなされるべきである。ＴｉＯ2は２〜３％までの含有量であることができるが、好ましくは２％未満、又は、１％未満でさえある。
【００４６】
以降の本明細書において、組成成分の任意のパーセントは、質量パーセントと理解されなければならず、本発明による組成物は、この種の組成物において公知であるように、未分析の不純物とみなされるべき化合物を２％又は３％まで含む場合がある。
【００４７】
本発明はまた、ガラスヤーンと有機材料から形成される複合物に関し、該複合物は、上に規定される組成物のガラスヤーンによって少なくとも強化される。
【００４８】
好ましくは、このようなガラスヤーンはプリント回路基材の製造に用いられる。
【００４９】
本発明の主題はまた、上に規定される組成物のガラスヤーンを製造するための方法に関し、１つ又は複数のブッシングの底部に配置された多数のオリフィスから流出する多数の溶融ガラス流が、連続フィラメントの１つ又は複数のウェブの形で引き抜かれ、次いで、該フィラメントが１つ又は複数のヤーンに寄せ集められ、移動支持体の上に集められる。
【００５０】
好ましくは、１つ又は複数のブッシングのオリフィスに送り込む溶融ガラスは、質量パーセントとして表される以下の組成を有する。
2004525066.tif 000002
式中、Ｒ2Ｏ＝Ｎａ2Ｏ＋Ｋ2Ｏ＋Ｌｉ2Ｏ、ＲＯ＝ＣａＯ＋ＭｇＯ
【００５１】
したがって、Ｅ−ガラスと類似の操作条件のもとで、このようなガラスヤーンを製造すること、及び、したがって、特に経済的に、良好な誘電特性を有するガラスを得ることが可能である。
【００５２】
本発明はまた、質量パーセントとして表される、下に規定する範囲において、以下の成分を含んで成る強化用ガラスヤーンを製造するのに適したガラス組成物に関する。
2004525066.tif 000003
式中、Ｒ2Ｏ＝Ｎａ2Ｏ＋Ｋ2Ｏ＋Ｌｉ2Ｏ、ＲＯ＝ＣａＯ＋ＭｇＯ
【００５３】
本発明によるガラスヤーンによって与えられる利点は、表１に与えられ、本発明を説明するがそれを限定しない、例１及び例２と表される以下の例を通してより十分に理解される。
【００５４】
比較例は、Ａ、Ｂ、Ｃと表され、同様に表１に与えられる。
【００５５】
これらの例において、直径１４μｍのガラスフィラメントから構成されるガラスヤーンは、溶融ガラスを引き抜くことによって得られ、該ガラスは、質量パーセントで表される、表１に示す組成であった。
【００５６】
全化合物の含有量合計は、わずかに１００％より小さいか又は大きく、残りの含有量は、（多くとも１〜２％含有量の）分析されない不純物及び少数の成分に相当し、及び／又は、用いた分析法のこの分野における容認された近似によるものと解すべきである。
【００５７】
Ｔ（ｌｏｇη＝３）は、ガラスの粘度が１０3ポアズ（０．１パスカル秒）である温度を表す。
【００５８】
Ｔ液相線は、ガラス中で失透することのある、ほとんどの耐火性相がゼロ成長速度を有する温度に相当するガラスの液相線温度を表し、したがって、この失透した相の融点に相当する。
【００５９】
１ＭＨｚと１０ＧＨｚの両方で測定した誘電特性（ε、ε”）の値が示される。
【００６０】
１ＭＨｚでの測定は、この種の計測学について当業者に公知である、従来の方法で実施した。
【００６１】
１０ＧＨｚでの測定は、W. B. Westphalによって説明される方法（“誘電材料と応用”における“分布回路”、ＭＩＴ及びジョンウィレイ・アンド・サンズ社（ニューヨーク）の科学技術出版、チャプマン・アンド・ホール社（ロンドン）（１９５４）、特に６９ページを参照）に従って実施された。この方法の原理は、導波管に対して配置したディスク形状の試料の誘電特性を測定することに基づいている。
【００６２】
この方法によって、非常に高い周波数で正確な結果を得ることができる。
【００６３】
さらに、上で規定した“ＤＧＧ”試験に従って実施されるように、ガラスの加水分解抵抗の測定値が示される。
【００６４】
比較例Ａ、Ｂ、Ｃはそれぞれ、
Ａ：Ｅ−ガラス
Ｂ：Ｄ−ガラス
Ｃ：特許出願ＷＯ９９／５２８３３によるガラス
に対応している。
【００６５】
本発明による例は、繊維化特性と誘電特性の間で注目すべき歩み寄りを示すことが理解できる。
【００６６】
このことは、該例の繊維化特性が特に有利で、とりわけ液相線温度が１０００℃未満であるためである。
【００６７】
繊維化の範囲は非常に幅が広く、特にはＴ（ｌｏｇη＝３）とＴ液相線の差が３００℃よりも大きい。
【００６８】
本発明による組成物の誘電特性は、１ＭＨｚでの測定のためのＷＯ９９／５２８３３による組成物の誘電特性と同じ大きさである。
【００６９】
驚くべき効果が、本発明によるガラスに関して、１０ＧＨｚで測定した誘電特性の場合に観測される。このことは、本発明によるガラスの誘電損失がＷＯ９９／５２８３３によるガラスの約半分の誘電損失であり、Ｅ−ガラスに関して得られる誘電損失の約５分の１であるためである。
【００７０】
したがって、Ｄ−ガラスの誘電特性に非常に近い誘電特性が得られ、一方で、Ｄ−ガラスの繊維化温度に比べて、本発明によるガラスの繊維化温度を相当に下げる。
【００７１】
さらに、本発明によるガラスが優れた加水分解抵抗を示すことにも注目すべきである。
【産業上の利用可能性】
【００７２】
本発明によるガラスヤーンは、有利には、従来のＥ−ガラスヤーンの通常の適用すべてに適しており、いくつかの適用について、Ｄ−ガラスヤーンの代わりに用いることができる。
【００７３】
【表１】
2004525066.tif 000004
【国際公開パンフレット】
2004525066.tif 000008
2004525066.tif 000009
2004525066.tif 000010
2004525066.tif 000011
2004525066.tif 000012
2004525066.tif 000013
2004525066.tif 000014
2004525066.tif 000015
2004525066.tif 000016
2004525066.tif 000017
2004525066.tif 000018
2004525066.tif 000019
2004525066.tif 000020
2004525066.tif 000021
2004525066.tif 000022
2004525066.tif 000023
【国際調査報告】
2004525066.tif 000024
2004525066.tif 000025
2004525066.tif 000026
2004525066.tif 000027